(57)【要約】  本発明は、強いアルコール飲料などの溶媒に耐性を有する、ポリマーコーティングされたヒートシール性液体包装用ボード、それを製造する方法、及びそれから作製された飲用カップに関する。本発明において、溶媒への耐性は、ボードへのローエッジの侵入を低減することによって達成される。このために、ボードの繊維ベースは、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含有し、繊維ベースの密度は６３０〜８００ｋｇ／ｍ３であり、最上層におけるヒートシール性ポリマーの量は、コーティングされていない繊維ベースのＢｒｉｓｔｏｗのホイールの粗さ体積よりも多い及び／又は少なくとも１４ｇ／ｍ２である。ボードを製造するとき、ＡＫＤサイズ剤、好ましくは少なくともＣ１８である炭素鎖長、及び湿潤強度サイズ剤、例えばポリアミドアミンエピクロルヒドリン樹脂（ＰＡＡＥ）を、抄紙機若しくは板紙抄紙機のワイヤにおいて、又はその前に原料内に添加する。同時に、放水のｐＨを、アルカリ性になるように、好ましくは９超の値になるように調整し、これにより、得られるボードの水抽出物のｐＨが、約７以上のオーダーになる。ボードから作製された飲用カップは、２３℃の温度において少なくとも１時間にわたって３０重量％のエタノール溶液に耐性を有する。【特許請求の範囲】
【請求項１】
溶媒に耐性を有し、繊維ベースを含み、少なくとも一方の側にポリマーコーティング層が設けられている、ヒートシール性液体包装用ボード、特に、カップ用ボードであって、ボードへのローエッジの侵入を低減するために、繊維ベースが、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含むこと、繊維ベースの密度が６３０〜８００ｋｇ／ｍ３であること、並びに前記コーティング層におけるヒートシール性ポリマーの量が、コーティングされていない繊維ベースのＢｒｉｓｔｏｗのホイールの粗さ体積よりも多い及び／又は少なくとも１４ｇ／ｍ２であることを特徴とする、上記液体包装用ボード。
【請求項２】
ポリマーコーティング層の重量が少なくとも１７ｇ／ｍ２であることを特徴とする、請求項１に記載の液体包装用ボード。
【請求項３】
コーティングポリマーがポリエチレンであることを特徴とする、請求項１又は２に記載の液体包装用ボード。
【請求項４】
繊維ベースが、乾燥物質１トン当たり少なくとも１．５ｋｇ、好ましくは乾燥物質１トン当たり少なくとも１．７ｋｇのアルキルケテンダイマー（ＡＫＤ）含有疎水性サイズ剤を含むことを特徴とする、請求項１から３までのいずれか一項に記載の液体包装用ボード。
【請求項５】
前記ＡＫＤが、長さが少なくともＣ１８である炭素鎖を含むことを特徴とする、請求項１から４までのいずれか一項に記載の液体包装用ボード。
【請求項６】
湿潤強度サイズ剤が、ポリアミドアミンエピクロルヒドリン樹脂（ＰＡＡＥ）であることを特徴とする、請求項１から５までのいずれか一項に記載の液体包装用ボード。
【請求項７】
ＩＳＯ６５８８法によって測定される、ボードの水抽出物のｐＨが、７．０超、好ましくは７．５超であることを特徴とする、請求項１から６までのいずれか一項に記載の液体包装用ボード。
【請求項８】
繊維ベースが抄紙機又は板紙抄紙機によって作製され、その少なくとも一方の側に、押し出されたポリマーコーティング層を備える、請求項１から７までのいずれか一項に記載の液体包装用ボードを製造する方法であって、ボードへのローエッジの侵入を低減するために、乾燥物質１トン当たり少なくとも１．３ｋｇのアルキルケテンダイマー（ＡＫＤ）含有疎水性サイズ剤を繊維ベース内に混入させること、乾燥物質１トン当たり少なくとも１．０ｋｇの湿潤強度サイズ剤、繊維ベースの密度が６３０〜８００ｋｇ／ｍ３であること、並びに前記ポリマーを、コーティングされていない繊維ベースのＢｒｉｓｔｏｗのホイールの粗さ体積よりも多い及び／又は少なくとも１４ｇ／ｍ２である量で繊維ベースに押し出すことを特徴とする、上記方法。
【請求項９】
ＡＫＤサイズ剤及び湿潤強度サイズ剤を、抄紙機若しくは板紙抄紙機のワイヤにおいて、又はその前に原料内に添加すること、並びに放水のｐＨを９超、好ましくは９．５超の値に調整することを特徴とする、請求項８に記載の方法。
【請求項１０】
ポリマーを繊維ベースに押し出して、少なくとも１７ｇ／ｍ２の重量を有するコーティング層を形成することを特徴とする、請求項８又は９に記載の方法。
【請求項１１】
アルコール飲料に耐性を有し、繊維ベースとカップの内側の面を構成するポリマーコーティング層とを含むカップ用ボードから形成されている、ヒートシールされた厚紙製飲用カップであって、ボードへのローエッジの侵入を低減するために、繊維ベースが、カップの内側のシールにおいて、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含むこと、繊維ベースの密度が６３０〜８００ｋｇ／ｍ３であること、並びに前記コーティング層におけるポリマーの量が、コーティングされていない繊維ベースのＢｒｉｓｔｏｗのホイールの粗さ体積よりも多い及び／又は少なくとも１４ｇ／ｍ２であることを特徴とする、上記飲用カップ。
【請求項１２】
繊維ベースの密度が、６５０〜７５０ｋｇ／ｍ３であることを特徴とする、請求項１１に記載の飲用カップ。
【請求項１３】
ポリマーコーティング層の重量が、少なくとも１７ｇ／ｍ２であることを特徴とする、請求項１１又は１２に記載の飲用カップ。
【請求項１４】
カップの外側の面もまた、ポリマーコーティング層でコーティングされていることを特徴とする、請求項１１から１３までのいずれか一項に記載の飲用カップ。
【請求項１５】
繊維ベースが、乾燥物質１トン当たり少なくとも１．５ｋｇ、好ましくは乾燥物質１トン当たり少なくとも１．７ｋｇのアルキルケテンダイマー（ＡＫＤ）含有疎水性サイズ剤を含むことを特徴とする、請求項１１から１４までのいずれか一項に記載の飲用カップ。
【請求項１６】
前記ＡＫＤが、長さが少なくともＣ１８である炭素鎖を含むことを特徴とする、請求項１１から１５までのいずれか一項に記載の飲用カップ。
【請求項１７】
湿潤強度サイズ剤が、ポリアミドアミンエピクロルヒドリン樹脂（ＰＡＡＥ）であることを特徴とする、請求項１１から１６までのいずれか一項に記載の飲用カップ。
【請求項１８】
２３℃の温度において少なくとも１時間にわたって３０重量％のエタノール溶液を保持することを特徴とする、請求項１１から１７までのいずれか一項に記載の飲用カップ。
【請求項１９】
請求項１による又は請求項８によって作製される液体包装用ボードの、アルコール飲料、液体石鹸又は溶媒を対象としたパッケージ又は容器での使用。
【請求項２０】
請求項１による又は請求項８によって作製される液体包装用ボードの、強いアルコール飲料を対象とした使い捨て飲用カップでの使用。
【発明の詳細な説明】
【技術分野】
【０００１】
本発明は、強いアルコール飲料などの溶媒に耐性を有し、繊維ベースを含み、その少なくとも一方の側にポリマーコーティング層が設けられている、ヒートシール性液体包装用ボードに関する。さらに、本発明は、このような液体包装用ボードを製造する方法、及びヒートシールによってボードから作製され、強いアルコール飲料に耐性を有する飲用カップを含む。本発明はまた、アルコール飲料、液体石鹸、溶媒及び他の溶媒ベースの製品を対象としたパッケージ又は容器での液体包装用ボードの使用も含む。
【背景技術】
【０００２】
一般に、ポリマーコーティングされた包装用ボードは、液体食品及び他の液体ベースの製品又は湿った製品を対象としたパッケージ及び容器に用いられる。パッケージ又は容器の内側のポリマー層は、加湿及び湿潤に対してボードを保護し、ポリマーグレードに応じて、密閉されたパッケージに含まれる製品に酸素及び／又は風味の保護を提供する。該ポリマーはまた、製品に含まれる脂肪に対してボードを保護することもできる。さらに、ポリマーコーティングは、パッケージ又は容器を作製するとき、ボードをヒートシールすることを可能にする。
【０００３】
ポリマーコーティングされた内側の面に加えて、厚紙製パッケージ又は容器の内側の切断エッジ、すなわち、いわゆるローエッジが、湿った製品又は液体製品に曝されて、液体がエッジを介してボード内に吸収される可能性がある。これを回避するために、ボードがそのエッジ付近で折りたたまれている場合があるため、ローエッジは、継ぎ目のあるパッケージ若しくは容器のケーシング内に隠されるか、又はその外側の面上に向けられるようになっており、或いは、ボードのエッジが削られた後に二重に折りたたまれている場合があるため、ローエッジが密閉されるようになっている。ローエッジの吸収の問題に対する別のアプローチは、ボードの好適なサイズ剤によって吸収を抑制することであった。特許明細書ＷＯ２００５／００３４６０号には、例えば、厚紙製オートクレーブパッケージであって、ローエッジ吸収を減少させるために、ボードが、最適化された相互関係において用いられる、アルケニルコハク酸無水物（ＡＳＡ）又はアルキルケテンダイマー（ＡＫＤ）などの疎水性サイズ剤、ポリアミドアミンエピクロルヒドリン樹脂（ＰＡＲＥ）などの湿潤強度サイズ剤、及びアルミニウム又はカルシウム化合物によって処理されている、上記オートクレーブパッケージが記載されている。
【０００４】
明細書ＷＯ０１／４９９３８号には、乳製品、ジュース、ホットドリンクなどに好適であり、ボードの疎水性を改善するためにＡＫＤサイズ剤、湿潤強度サイズ剤、及び炭酸カルシウムによって貼り付けられる液体包装用ボードが記載されている。しかし、記述されている疎水性は、要求される用途には不十分である。
【０００５】
液体包装用ボードから作製されたパッケージ及び容器が対象とする典型的な製品は、種々の液体食品及び湿った食品、例えば、乳製品、水、ジュース、ワイン、コーヒー及び他のホットドリンク、スープ、デザート並びに加工食品を含む。該液体包装用ボードは、ローエッジを介してボード内に吸収されるエタノールの溶解効果に主に起因して、強いアルコール飲料に耐性を有さない。このことはまた、液体石鹸、有機溶媒及び溶媒ベースの製品にも当てはまる。ローエッジ吸収は、ボードとボードにおける液滴との接触角によって評価することができる；接触角が大きいほど、ボードと液体との反発が大きくなる。したがって、好適なサイズ剤を用いてボードと水との接触角を増大することが可能ではあったが、エタノール、他の有機溶媒及び石鹸では、それらにサイズ剤が含まれているにもかかわらず、該液体包装用ボードの接触角を減少させる。
【０００６】
該カップ用ボードは、コーヒー、茶、ジュース、ビール又は類似の薄いアルコール飲料に好適な使い捨て飲用カップに用いられ、樹脂サイズ剤及び多量のミョウバンを用いてサイジングを典型的には実施する。技術的には樹脂サイズ剤をＡＫＤサイズ剤で置き換えることができるが、カップ用ボードの場合には経済的理由からそうはできない。
【０００７】
特開２００６−１６０３２１Ａ明細書には、とりわけ、強いアルコール飲料を対象とした、厚紙製飲用カップであって、そのケーシングブランクのエッジが薄くなって折りたたまれているため、ケーシングの縦の継ぎ目のローエッジが回避されるようになっている上記飲用カップが開示されている。特開２００３−１８２７１９Ａ明細書には、アルコール、ジュース、水、牛乳及び他の飲料を包装するのに好適な筒状の包装用容器であって、そのケーシングが、連続する包装用ボードウェブから巻くことによって形成される上記包装用容器が開示されている。ウェブの一方のエッジが二重に折りたたまれているため、ウェブのローエッジが、容器のケーシング構造内及びその外側の面に存在するようになっている。特開２００２−００２７９２Ａ明細書には、アルコール飲料のパッケージとして機能する厚紙製カップであって、アルコールがカップ内の密閉されたプラスチックバッグに詰められている上記厚紙製カップがさらに記載されている。このように、全てのこれらの公知の解決策においては、アルコールとボードのローエッジとの接触が抑制されている。
【発明の概要】
【課題を解決するための手段】
【０００８】
本発明の目的は、改善された、ポリマーコーティングされたヒートシール性液体包装用ボード、カップ用ボードを提供することであり、特に、そのローエッジが、強いアルコール、すなわち、３０〜４５体積％のエタノールの水溶液、液体石鹸、又は強い溶解効果を有する他の液体との接触に耐性を有するため、折りたたむことによって又は公知の技術に従った別の類似の方法を用いることによって液体を含有するパッケージ又は容器の内側のローエッジを機械的に保護することを必要としないようになっている。したがって、該ボードは、加工されて、従来の方法によって液体用パッケージ又は容器、例えば飲用カップを形成することができ、内側のローエッジを継ぎ目で見える状態にする。本発明は、以下の事実：ボードの繊維ベースが、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含有すること、繊維ベースの密度が６３０〜８００ｋｇ／ｍ３であること、並びにボードの最上層におけるヒートシール性ポリマーの量が、コーティングされていない繊維ベースのＢｒｉｓｔｏｗのホイールの粗さ体積よりも多い及び／又は少なくとも１４ｇ／ｍ２であることを含めた特徴の組み合わせによって、液体包装用ボードの溶媒に対する耐性を大幅に改善することができるということに従ったテストをベースとする。
【０００９】
本発明の上記特徴は、組み合わされると、パッケージ又は容器の内側のローエッジを介した、強い溶解液、例えばエタノール溶液のボードの繊維層内への吸収を大幅に減少させる。観察によると、該効果は、ローエッジに隣接するポリマーコーティングされたボードをヒートシールすることによって、及び、容器内で起こるボードの潰れによって向上する。本発明をいかなる理論にも制限しないが、エタノールが、例えば、繊維ベースとポリマーコーティングとの界面において気泡に沿って包装用ボードに進む傾向にあり（エタノール溶液とプラスチックとの間の接触角がエタノール溶液とボードとの間の接触角よりも小さい）、ヒートシールの際の繊維ベースの潰れが、エタノールの侵入を助けるこれらの伝播経路を除去するようである。ヒートシールはまた、化学パルプも結晶化させるため、その膨潤及び液体の侵入を減少させ、ＡＫＤの繊維ベースとポリマーとの界面への移動を促進する。
【００１０】
本発明によって観察される、エタノール溶液へのローエッジの侵入を減少させる他の要因として、ボードのアルカリ性、すなわち、ＩＳＯ６５８８に従った方法によってボードの水性抽出物から測定され、７．０超、好ましくは７．５超であるｐＨ、並びに、疎水性サイズ剤のアルキルケテンダイマーの選択が挙げられ、その炭素鎖は、少なくとも１６個の炭素原子（Ｃ１６）、好ましくは少なくとも１８個の炭素原子（Ｃ１８）を含有するようにする。
【００１１】
化学パルプ繊維のサイズ剤として公知である、疎水性サイズ剤のアルキルケテンダイマーは、不飽和若しくは飽和の、直鎖若しくは分枝鎖のＣ１６〜Ｃ２２脂肪酸、又はこのような脂肪酸の混合物をベースとしていてよい。本発明に好ましいＣ１８アルキルケテンダイマーサイズ剤は、市販製品である。本発明によるＡＫＤサイズ剤の最小量は、完成したボードから測定して、１．３ｋｇ／乾燥物質１トンである。ＡＫＤサイズ剤の量は、完成したボードの乾燥物質１トン当たり、好ましくは少なくとも１．５ｋｇ、より好ましくは少なくとも１．７ｋｇである。ＡＫＤサイズ剤の全てが保持されていないため、パルプ又はワイヤについての相当する用量は、いくぶん高くなる。
【００１２】
本発明によると、好適な湿潤強度サイズ剤は、特に、紙サイズ剤としても周知であるポリアミドアミンエピクロルヒドリン樹脂（ＰＡＡＥ）である。他の可能な湿潤強度サイズ剤として、尿素−ホルムアルデヒド樹脂、メラミン−ホルムアルデヒド樹脂、ポリアクリルアミドとグリオキサールとの縮合物、ポリビニルアミン、ポリウレタン及びポリイソシアネートを挙げることができる。
【００１３】
繊維ベースは、化学パルプ、又は化学パルプとケミサーモ−メカニカルパルプ（ＣＴＭＰ）との混合物からなっていてよく、該混合物は、少なくとも７重量％、好ましくは少なくとも１０重量％のＣＴＭＰを含む。本発明によると、繊維ベースの密度は、６３０〜８００ｋｇ／ｍ３、好ましくは６５０〜７５０ｋｇ／ｍ３である。
【００１４】
本発明によると、ヒートシールが容易である特にポリエチレンが、ボードのコーティングポリマーに好適である。他の可能なコーティングポリマーとして、ポリプロピレン、ポリアミド、及びポリエチレンテレフタレートが挙げられる。ポリマーコーティングはまた、いくつかの層を含んでもよく、例えば、コーティングにおいて種々のバリア機能を果たす種々のポリマーからなっていてもよい。このようなポリマーの組み合わせは、当業者に周知である。該ポリマーは、繊維ベースの両側で押し出され得るため、パッケージ又は容器の外側の面もまたポリマーコーティングされることになる。
【００１５】
コーティングポリマーの量についての基準として用いられる、Ｂｒｉｓｔｏｗのホイールの粗さ体積は、規格ＡＳＴＭ  Ｄ５４５５−９３（２００３）に従った、ボードベースによって吸収される液体の量の測定値を基準としており、該測定値は、時間ｔ＝０のモーメント、すなわち、液体が、ボードの構造内に挿入することなく、ノズルとボード表面との間で維持される体積（粗さ体積）のみを満たしたときのモーメントに外挿される。
【００１６】
本発明によれば、溶媒に耐性を有する上記の液体包装用ボードを製造する方法において、繊維ベースは、抄紙機及び板紙抄紙機によって製造され、その少なくとも一方の側に押し出されたポリマーコーティング層を備える。本発明によれば、乾燥物質１トン当たり少なくとも１．３ｋｇのＡＫＤ含有疎水性サイズ剤（完成したボードから測定される）を繊維ベース内に混入させ、乾燥物質１トン当たり少なくとも１．０ｋｇのＰＡＡＥなどの湿潤強度サイズ剤（完成したボードから測定される）、好ましくは、ＡＫＤサイズ剤及び湿潤強度サイズ剤が抄紙機及び板紙抄紙機のワイヤにおいて、又は前に原料内に添加されるようにする。上記の完成したボードの＞７．０のｐＨ値を達成するために、放水のｐＨをアルカリ性となるように、適切には＞９の値、最も好ましくは＞９．５の値となるように調整する。ボードの繊維ベースを乾燥させ、機械によって６３０〜８００ｋｇ／ｍ３、好ましくは６５０〜７５０ｋｇ／ｍ３の密度に圧縮して、コーティングされていない繊維ベースのＢｒｉｓｔｏｗのホイールの粗さ体積よりも多い及び／又は少なくとも１４ｇ／ｍ２、好ましくは少なくとも１７ｇ／ｍ２である量のコーティングポリマーを繊維ベース上に押し出す。
【００１７】
本発明によるヒートシールされた厚紙製飲用カップは、アルコール飲料に耐性を有し、繊維ベースとカップの内側の面を構成するポリマーコーティング層とを含むカップ用ボードから形成されており、ボードへのローエッジの侵入を低減するために、繊維ベースが、カップの内側のシールにおいて、乾燥物質１トン当たり少なくとも１．３ｋｇのアルキルケテンダイマー含有疎水性サイズ剤、及び乾燥物質１トン当たり少なくとも１．０ｋｇの湿潤強度サイズ剤を含むこと、繊維ベースの密度が６３０〜８００ｋｇ／ｍ３であること、並びにコーティング層におけるポリマーの量が、コーティングされていない繊維ベースのＢｒｉｓｔｏｗのホイールの粗さ体積よりも多い及び／又は少なくとも１４ｇ／ｍ２であることを特徴とする。
【００１８】
本発明による飲用カップは、２３℃の温度において少なくとも１時間にわたって３０重量％のエタノール溶液を保持することができる。これは、カップの構造の弛緩又は軟化が大きく抑制されて、ローエッジが、繊維ベース内への溶液の侵入を拒否することを意味している。より厳密な基準によれば、カップは、上記温度で４０又は５０重量％のエタノール溶液に耐性を有し、３０％のエタノール溶液では、４０℃又は６０℃で１時間の耐性を有する。
【００１９】
本発明はまた、上記による又は上記によって製造される液体包装用ボードの、アルコール飲料、液体石鹸又は溶媒を対象としたパッケージ又は容器、特に強いアルコール飲料を対象とした飲用カップでの使用も含む。
【実施例】
【００２０】
（例１）
ポリマーコーティングの量の効果を定義するために、ＡＫＤサイズ剤及び湿潤強度サイズ剤によってサイジングされ、２８５ｇ／ｍ２が秤量され、その外側の層が１００％の化学パルプからなり、中間層が３０％の化学パルプ及び７０％のＣＴＭＰを含有し、その密度が６５０ｋｇ／ｍ３である、３層の液体包装用ボードを、１０〜３０ｇ／ｍ２の層重量を有するポリエチレン（ＰＥ）を用いて両側で押出コーティングした。コーティングされていないボード（繊維ベース）から測定したＢｒｉｓｔｏｗのホイールの粗さ体積は１２ｇ／ｍ２であった。コーティングされたボードからストリップを切断し、そのサイズは、２５ｍｍ×７５ｍｍであった。ストリップを、１時間の間、水中に２重量％の石鹸（Ａｅｒｏｓｏｌ  ＯＴ）を含有し、温度が２３℃である染色された石鹸溶液中で保持した。ストリップを、種々の量のポリエチレンコーティングでの吸収の長さとしての最大ローエッジ吸収（ＲＥＰ）について測定した。結果を以下の表１に示す。
【表１】
2011516747.tif 000002
【００２１】
（例２）
両側でＰＥによって押出コーティングされ、ＡＫＤサイズ剤（２ｋｇ／トン）及び湿潤強度サイズ剤（１．５ｋｇ／トン）を用いてサイジングされた液体包装用ボードをまとめてテストした；ボードの繊維ベースの重量は１９０ｇ／ｍ２であり、繊維ベースの異なる側でのＰＥ層の重量は１４ｇ／ｍ２及び１７ｇ／ｍ２であり（ａ）、両側では２０ｇ／ｍ２であった（ｂ）。コーティングされたボードから切断したストリップを、１時間の間、水中に２５〜５０重量％のエタノールを含み、温度が２３℃である染色されたエタノール溶液中で保持した。ストリップを、ボード（ａ）及び（ｂ）の最大ローエッジ吸収（ＲＥＰ−ａ及びＲＥＰ−ｂ）について、異なるエタノール濃度での吸収された溶液の重量として測定した。結果を以下の表２に示す。
【表２】
2011516747.tif 000003
【００２２】
（例３）
ヒートシールの効果を決定するために、ＰＥ−コーティングされたボードから切断したストリップ、及びＰＥ−コーティングされたボードからヒートシールによって作製したカップを、水中に２５〜４０体積％のエタノールを含むエタノール溶液でのローエッジ吸収について測定した。温度は２３℃であり、テストは１時間続いた。ストリップ及びカップは、同様のベースボード、１９０ｇ／ｍ２の重量を有する繊維ベースを含み、繊維ベースの異なる側でのＰＥ層の重量は、１４ｇ／ｍ２及び２０ｇ／ｍ２であり（ストリップ）、その両側では２０ｇ／ｍ２であった（カップ）。結果を以下の表３に示す。
【表３】
2011516747.tif 000004
【００２３】
（例４）
テストランをテスト板紙抄紙機によって行い、用いた化学薬品は、液体包装用ボードの製造に用いられる標準化学薬品を含んだ。ボードを化学パルプから製造し、その基本重量が１５０ｇ／ｍ２であるようにした。液体パッケージの通常の製造における例外には以下が含まれた：
用いたＡＫＤグレード（Ｃ１８及びＣ２２は、ＡＫＤの製造に用いた原材料の炭素鎖の長さをいう；Ｃ１６／Ｃ１８の混合物を通常は用いる）
用いたＡＫＤの量（通常よりも多い）
放水のｐＨ（ＡＫＤに最適なｐＨレベルから逸脱している）
湿潤強度サイズ剤の量（その量は、通常よりも多い）。
【００２４】
サンプルを両側で、２０ｇ／ｍ２の重量を有するＰＥ層によって押出コーティングした。サンプルから切断したストリップを、３３体積％のエタノールを含有する水溶液中で１時間保持した。結果を以下の表４に示す。
【表４】
2011516747.tif 000005
【００２５】
（例５）
ＡＫＤ及びＰＡＡＥを用いてサイジングされた、本発明による押出コーティングされたボードを用い、ヒートシールによって飲用カップを作製し、そのローエッジ吸収を、水中に４０体積％のエタノールを含む染色されたエタノール溶液をカップ中で保持することによって定義した。最大侵入（ＲＥＰ）は約２．５ｍｍであった。
【００２６】
（例６）
テスト板紙抄紙機を用いて、繊維ベースの重量が１５０ｇ／ｍ２である一連のボードを作製し、該ボードは、２０ｇ／ｍ２の重量を有する押し出されたＰＥコーティング層を両側に備えた。２ｋｇ／トンの湿潤強度サイズ剤及び３ｋｇ／トンのＡＫＤ  Ｃ−１８サイズ剤を用いた。放水のｐＨは、種々のボードの製造において７〜１０．５の範囲内で変動した。ボードを、冷水抽出物のｐＨ、面ｐＨ、並びに水、コーヒー、クリーム入りコーヒー、及び３５体積％のエタノールでのローエッジ吸収について測定した。結果を以下の表５に示す。
【表５】
2011516747.tif 000006
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
溶媒に耐性を有し、繊維ベースを含み、少なくとも一方の側にポリマーコーティング層が設けられている、ヒートシール性液体包装用ボード、特に、カップ用ボードであって、ボードへのローエッジの侵入を低減するために、繊維ベースが、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含むこと、繊維ベースの密度が６３０〜８００ｋｇ／ｍ３であること、前記コーティング層におけるヒートシール性ポリマーの量が、コーティングされていない繊維ベースのＢｒｉｓｔｏｗのホイールの粗さ体積よりも多い及び／又は少なくとも１４ｇ／ｍ２であること、並びにＩＳＯ６５８８法によって測定される、ボードの水抽出物のｐＨが、７．０超であることを特徴とする、上記液体包装用ボード。
【請求項２】
ポリマーコーティング層の重量が少なくとも１７ｇ／ｍ２であることを特徴とする、請求項１に記載の液体包装用ボード。
【請求項３】
コーティングポリマーがポリエチレンであることを特徴とする、請求項１又は２に記載の液体包装用ボード。
【請求項４】
繊維ベースが、乾燥物質１トン当たり少なくとも１．５ｋｇ、好ましくは乾燥物質１トン当たり少なくとも１．７ｋｇのアルキルケテンダイマー（ＡＫＤ）含有疎水性サイズ剤を含むことを特徴とする、請求項１から３までのいずれか一項に記載の液体包装用ボード。
【請求項５】
前記ＡＫＤが、長さが少なくともＣ１８である炭素鎖を含むことを特徴とする、請求項１から４までのいずれか一項に記載の液体包装用ボード。
【請求項６】
湿潤強度サイズ剤が、ポリアミドアミンエピクロルヒドリン樹脂（ＰＡＡＥ）であることを特徴とする、請求項１から５までのいずれか一項に記載の液体包装用ボード。
【請求項７】
ＩＳＯ６５８８法によって測定される、ボードの水抽出物のｐＨが、７．５超であることを特徴とする、請求項１から６までのいずれか一項に記載の液体包装用ボード。
【請求項８】
繊維ベースが抄紙機又は板紙抄紙機によって作製され、その少なくとも一方の側に、押し出されたポリマーコーティング層を備える、請求項１から７までのいずれか一項に記載の液体包装用ボードを製造する方法であって、ボードへのローエッジの侵入を低減するために、放水のｐＨを９超の値に調整して、ＩＳＯ６５８８法によって測定される、ボードの水抽出物のｐＨが、７．０超であるようにすること、乾燥物質１トン当たり少なくとも１．３ｋｇのアルキルケテンダイマー（ＡＫＤ）含有疎水性サイズ剤を繊維ベース内に混入させること、乾燥物質１トン当たり少なくとも１．０ｋｇの湿潤強度サイズ剤、繊維ベースの密度が６３０〜８００ｋｇ／ｍ３であること、並びに前記ポリマーを、コーティングされていない繊維ベースのＢｒｉｓｔｏｗのホイールの粗さ体積よりも多い及び／又は少なくとも１４ｇ／ｍ２である量で繊維ベースに押し出すことを特徴とする、上記方法。
【請求項９】
ＡＫＤサイズ剤及び湿潤強度サイズ剤を、抄紙機若しくは板紙抄紙機のワイヤにおいて、又はその前に原料内に添加すること、並びに放水のｐＨを９．５超の値に調整することを特徴とする、請求項８に記載の方法。
【請求項１０】
ポリマーを繊維ベースに押し出して、少なくとも１７ｇ／ｍ２の重量を有するコーティング層を形成することを特徴とする、請求項８又は９に記載の方法。
【請求項１１】
アルコール飲料に耐性を有し、繊維ベースとカップの内側の面を構成するポリマーコーティング層とを含むカップ用ボードから形成されている、ヒートシールされた厚紙製飲用カップであって、ボードへのローエッジの侵入を低減するために、繊維ベースが、カップの内側のシールにおいて、乾燥物質１トン当たり少なくとも１．３ｋｇのアルキルケテンダイマー（ＡＫＤ）含有疎水性サイズ剤、及び乾燥物質１トン当たり少なくとも１．０ｋｇの湿潤強度サイズ剤を含むこと、繊維ベースの密度が６３０〜８００ｋｇ／ｍ３であること、前記コーティング層におけるポリマーの量が、コーティングされていない繊維ベースのＢｒｉｓｔｏｗのホイールの粗さ体積よりも多い及び／又は少なくとも１４ｇ／ｍ２であること、並びにＩＳＯ６５８８法によって測定される、ボードの水抽出物のｐＨが、７．０超であることを特徴とする、上記飲用カップ。
【請求項１２】
繊維ベースの密度が、６５０〜７５０ｋｇ／ｍ３であることを特徴とする、請求項１１に記載の飲用カップ。
【請求項１３】
ポリマーコーティング層の重量が、少なくとも１７ｇ／ｍ２であることを特徴とする、請求項１１又は１２に記載の飲用カップ。
【請求項１４】
カップの外側の面もまた、ポリマーコーティング層でコーティングされていることを特徴とする、請求項１１から１３までのいずれか一項に記載の飲用カップ。
【請求項１５】
繊維ベースが、乾燥物質１トン当たり少なくとも１．５ｋｇ、好ましくは乾燥物質１トン当たり少なくとも１．７ｋｇのアルキルケテンダイマー（ＡＫＤ）含有疎水性サイズ剤を含むことを特徴とする、請求項１１から１４までのいずれか一項に記載の飲用カップ。
【請求項１６】
前記ＡＫＤが、長さが少なくともＣ１８である炭素鎖を含むことを特徴とする、請求項１１から１５までのいずれか一項に記載の飲用カップ。
【請求項１７】
湿潤強度サイズ剤が、ポリアミドアミンエピクロルヒドリン樹脂（ＰＡＡＥ）であることを特徴とする、請求項１１から１６までのいずれか一項に記載の飲用カップ。
【請求項１８】
請求項１による又は請求項８によって作製される液体包装用ボードの、アルコール飲料、液体石鹸又は溶媒を対象としたパッケージ又は容器での使用。
【請求項１９】
請求項１による又は請求項８によって作製される液体包装用ボードの、強いアルコール飲料を対象とした使い捨て飲用カップでの使用。
【国際調査報告】
2011516747.tif 000007
2011516747.tif 000008
2011516747.tif 000009
2011516747.tif 000010
2011516747.tif 000011
2011516747.tif 000012